(57)【要約】【課題】低コストで入手でき、治療および手術時などにおいて、従来の脱脂綿又はガーゼの代替品として、血液、体液などの吸水、保水力に優れ、その吸着力によって微生物の増殖あるいは細胞破壊により排出される物質や、血液成分によって増殖する微生物を抑え、治癒に有害な物質を効果的に吸着除去でき、治療の効率的な管理を行なうことのできる医用材料を提供する。【解決手段】木綿を焼成して得られた炭化綿からなり、脱脂綿又はガーゼ代替材料であることを特徴とする抗菌性医用材料。【特許請求の範囲】
【請求項１】
木綿を焼成して得られた炭化綿からなり、脱脂綿又はガーゼ代替材料であることを特徴とする抗菌性医用材料。
【請求項２】
血液、体液などの医用吸収に用いることを特徴とする請求項１記載の抗菌性医用材料。
【請求項３】
傷口又は皮膚に直接当てられて使用することを特徴とする血液の凝固に伴って部材が皮膚に密着しない表面發水力に優れた請求項１又は２記載の抗菌性医用材料。
【請求項４】
木綿の不織布、木綿の織不又は木綿糸を焼成して得られた炭化綿であることを特徴とする請求項１〜３のそれぞれに記載の抗菌性医用材料。
【請求項５】
木綿を窒素雰囲気下、２００〜１０００°Ｃで加熱焼成した炭化綿であることを特徴とする請求項１〜４ののそれぞれに記載の抗菌性医用材料。
【発明の詳細な説明】
【０００１】
【発明の属する技術分野】
本発明は、広く治療、看護、介護等にガーゼ代替品として使用される抗菌性医用材料に関する。
【０００２】
【従来の技術】
木綿繊維はグルコース分子が直鎖状に連結したセルロース（繊維素）から成り立っており、セルロースは乾燥時には全組成の８８〜９６％を占める。
木綿繊維の大きな特徴として、湿潤時の方が乾燥時よりも引張りに強いことが挙げられる。しかし、繊維の水分率は天然繊維中で最も低い。
また、天然撚りがあるため、弾力性と伸長性とを同時に持っており、▲１▼肌触りが柔らかい、▲２▼色沢が優雅である、▲３▼保温力があり、比重が小さい、▲４▼吸湿力に優れている、▲５▼染色が容易である、▲６▼アルカリに強い、▲７▼酸には弱いが、弱酸に対しての変化はない、▲８▼洗濯や漂泊が容易である、などの特性を示す。このため、洋服類、寝具類、下着類、医用材料等に広く用いられている。
【０００３】
医用材料としては、紡績しない（不織布）木綿は、拭き取り、吸収などの用途に、紡績した織物ではガーゼなどとして最も一般的に用いられている。
上記の特性に加え、通気性がよい事が好まれて来た一因である。更に、染色していない無垢の木綿の白色は清潔感を表わすために、一般にはより好ましい物として取り扱われてきた。
しかしながら、木綿には抗菌効果は無く、例えば傷の治療に用いるガーゼや包帯は、雑菌の繁殖を避ける為に、頻繁に取り替える必要があった。
また、傷が癒えない時には、頻繁に取り替えなければガーゼなどが、血液の凝固によって傷口に粘着してしまうので、凝固した血液（瘡蓋）が剥がれ、傷の治癒が遅れる原因にもなっている。特に火傷によって広範囲に傷がある場合には深刻な問題となっていた。
【０００４】
【発明が解決しようとする課題】
本発明の目的は、低コストで入手でき、治療および手術時などにおいて、従来の脱脂綿又はガーゼの代替品として、血液、体液などの吸水、保水力に優れ、その吸着力によって微生物の増殖あるいは細胞破壊により排出される物質や、血液成分によって増殖する微生物を抑え、治癒に有害な物質を効果的に吸着除去でき、治療の効率的な管理を行なうことのできる医用材料を提供することである。
【０００５】
【課題を解決するための手段】
本発明者は、上記目的を達成すべく鋭意研究を重ねた結果、木綿を焼成した炭素繊維材を使用することにより、上記の問題を解決できるとの知見を得た。
本発明は、この知見に基づいて、
１．木綿を焼成して得られた炭化綿からなり、脱脂綿又はガーゼ代替材料であることを特徴とする抗菌性医用材料
２．血液、体液などの医用吸収に用いることを特徴とする上記１記載の抗菌性医用材料
３．傷口又は皮膚に直接当てられて使用することを特徴とする血液の凝固に伴って部材が皮膚に密着しない表面發水力に優れた上記１又は２記載の抗菌性医用材料
４．木綿の不織布、木綿の織不又は木綿糸を焼成して得られた炭化綿であることを特徴とする上記１〜３のそれぞれに記載の抗菌性医用材料
５．木綿を窒素雰囲気下、２００〜１０００°Ｃで加熱焼成した炭化綿であることを特徴とする上記１〜４ののそれぞれに記載の抗菌性医用材料
を提供する。
【０００６】
【発明の実施の形態】
本発明者は、先に「炭化綿およびその製造法」（特願２００１−０２０１３８）を提案した（先の発明）。本発明の医用部材に使用する木綿を焼成した炭化綿は、この先願の発明の、炭化綿の吸着力に着眼して治療および看護へ利用するものである。
すなわち、治療および手術時などにおいて使用する従来の脱脂綿又はガーゼの代替品として、木綿を焼成して得た炭化綿が極めて有効であり、特に平均直径５〜１５μｍの長繊維の集合体からなる炭化綿、平均長さ０．５ｃｍ〜５ｃｍの長繊維の集合体からなる炭化綿、３〜９Ｍ（Ｍｉｃｒｏｎａｉｒｅ）の炭化綿、木綿から炭化綿への直径方向の収縮率が１５〜３０％であり、かつ焼成後の炭化綿が炭化セルロースの二重構造を備えている炭化綿が特に効果的である。
【０００７】
また、この炭化綿は木綿を２００〜１０００°Ｃで加熱焼成することによって製造することができる。このように、先の発明によって得られる全ての炭化綿を使用することができる。
炭化綿は抗菌性があり、また、陰陽イオンに対して十分な吸着効果が確認され、後述するように、血液や体液の吸着効果にも優れている事が確認できた。
これによって、炭化綿を医用の部材として利用し、従来の木綿のガーゼや包帯などの代わりに、より効率的な血液や体液の吸着および徐臭を可能とするものである。
【０００８】
すなわち、本発明の木綿を焼成して得られた炭化綿を治療、手術などに用いるものであって、傷口又は皮膚等の患部に直接炭化綿を当て、微生物の増殖を抑制し、傷口を押える役目をする。この炭化綿の上にさらに包帯その他の医療用材料を適用することができる。また、薬品を塗布又は浸透させて、傷口又は皮膚等に徐々に医薬効果を適用することができる。
本発明の木綿を焼成して得られた炭化綿は吸水力の優れた素材であるので、従来の脱脂綿又はガーゼの代替品として、医用に伴う血液、体液などの吸収に使用することができる。
【０００９】
さらに、上記の吸収性を持ちながらも、炭化綿固有の優れた通気性を持つので、表面のみの撥水性を利用し、血液の凝固に伴って部材が皮膚に密着しないので、火傷等の治癒の際に形成される凝固した血液（瘡蓋）の剥がれを抑制する効果がある。
抗菌素材の炭化綿に木綿の他、織物の木綿あるいは木綿糸することができるので、従来のガーゼ又は脱脂綿と同等の取扱いができるという優れた特徴を有する。これらの炭化綿は、木綿を窒素雰囲気下、２００〜１０００°Ｃで加熱焼成した炭化綿であることが望ましい。２００°Ｃ未満では、焼成が十分でなく、また１０００°Ｃ以上では上記の炭化綿の機能が失われるからである。
【００１０】
【実施例及び比較例】
次に、本発明の実施例及び比較例について説明する。なお、以下に示す実施例は、本発明の理解を容易にするためのものであって、本発明はこれらの実施例に制限されるものではない。すなわち、本発明の技術思想に基づく、他の例又は変形は、当然本発明に包含されるものである。
【００１１】
（実施例１）
［抗菌性の調査及び検討］
本発明の炭化綿が抗菌作用について調べた。木綿のさらしを焼成して作成した炭化綿シートを無菌状態で、２ｃｍ×２ｃｍの大きさに鋏で切り取り、９枚用意した。
一方、ＬＢ寒天培地（ＬＢプレート）に大腸菌の一晩培養液０．１ｍＬを塗布しておき、切り取った炭化綿を９枚とも３×３のグリッドに敷いた。
比較のためのコントロールとしては、焼成していないさらしを用い、同様にさらしをグリッドに敷いた。これらのプレートを３７°Ｃで一夜培養した。
【００１２】
この結果、コントロールのプレートは、未焼成さらしを置いた部分を含め、全面に大腸菌が増殖していた。
しかしながら、炭化綿を敷いたプレートでは、炭化綿を敷いた部分には、大腸菌は全く増殖していなかった。しかし、その他の部分は増殖しており、中央が抜けた状態になっていた。この事から、炭化綿には大腸菌の増殖を抑える働きがあることが解った。
【００１３】
（実施例２）
［抗菌性の調査及び検討２］
焼成直後の炭化綿シート（実施例１と同様）を無菌状態で、６ｃｍ×６ｃｍの大きさに鋏で切り取り、ＬＢプレートの中央に敷いた。一晩培養した大腸菌を白金耳に採り、炭化綿シートの上に線状に塗布した。
コントロールとしては、未焼成炭化綿シートを用い、同様に処理した。これらのプレートを３７°Ｃで一夜培養した。
コントロールのプレートでは、未焼成さらしの上に線状に大腸菌が増殖して菌の帯を形成していたが、炭化綿シート上には、菌は増殖しておらず、炭化綿には大腸菌の増殖を抑える働きがあることが解った。
【００１４】
（実施例３）
［血液による接着の調査及び検討］
焼成直後の炭化綿シート（実施例１と同様）を無菌状態で、２ｃｍ×２ｃｍの大きさに鋏で切り取り、９枚用意した。
滅菌したプラスチックプレートに３×３のグリッド状に血液を滴下し、それぞれに炭化綿シートを被せた。
コントロールとしては、同様に血液を滴下し、未焼成さらしを被せた。そのまま血液を凝固させ、接着させた。
凝固した血液はプラスチックプレートに強固に接着していた。コントロールのさらしはいずれも血液を介して接着しており、簡単に剥がす事はできなかった。しかし、炭化綿シートではいずれも簡単に剥がす事ができ、血液の凝固によって接着されない事が解った。
【００１５】
（ドリップシートの形態）
ドリップシートは木綿織物を、そのまま炭化したもの（例えばさらし）などをシートとして用いることができるが、木綿をシート状に加工することも可能である。また、炭化綿を紙、合成繊維、天然繊維などと共に漉いてシートに加工して使用することもできる。また、不織布として用いることもできる。
更に、必要に応じて他の部材とともに層状に加工し、多層状のシート加工することもできる。本発明は、これらの炭化綿を全て包含する。
【００１６】
【発明の効果】
本発明の医用炭化綿は、低コストで入手でき、治療および手術時などにおいて、従来の脱脂綿又はガーゼの欠点を無くし、代替品としてさらに優れたものであり、血液、体液などの吸水、保水力に優れ、その吸着力によって微生物の増殖あるいは細胞破壊により排出される物質や、血液成分によって増殖する微生物を抑え、治癒に有害な物質を効果的に吸着除去でき、治療の効率的な管理を行なうことのできるという優れた効果を有する。また、血液を効果的に吸着除去できるとともに、血液の凝固に伴い接着することがないという優れた特徴を有する。